(57)【要約】【課題】生産性が高くインゴットの中央部と外縁との高さの差を低減することのできる、シリコン用鋳造装置およびシリコンの鋳造方法を提供すること。【解決手段】シリコン用鋳造装置は、複数の内壁面を有するとともにこれら複数の内壁面で囲まれた上部に開口を有する鋳型と、前記開口の周縁部に配置された、隣り合う前記内壁面同士の間の稜線部へ輻射熱を放射するための１以上の熱輻射体とを備えている。シリコンの鋳造方法は、複数の内壁面を有し、且つこれら複数の内壁面で囲まれた上部に開口を有する鋳型と、前記開口の周縁部に配置された、隣り合う前記内壁面同士の間の稜線部へ輻射熱を放射するための１以上の熱輻射体とを備えているシリコン用鋳造装置を準備する工程と、前記鋳型内にシリコンの融液が入っている状態にする工程と、前記熱輻射体に外部からの熱を吸収させて前記稜線部に位置している前記融液の表面に前記熱輻射体からの輻射熱を与えながら、前記融液を凝固させる工程とを有する。【選択図】図１
2014141360.tif 000002
【特許請求の範囲】
【請求項１】
複数の内壁面を有するとともにこれら複数の内壁面で囲まれた上部に開口を有する鋳型と、
前記開口の周縁部に配置された、隣り合う前記内壁面同士の間の稜線部へ輻射熱を放射するための１以上の熱輻射体と
を備えているシリコン用鋳造装置。
【請求項２】
前記開口の上方に配置された、前記熱輻射体に熱を放射可能な加熱手段をさらに備えている請求項１に記載のシリコン用鋳造装置。
【請求項３】
前記熱輻射体は前記鋳型に接触しないように配置されている請求項１または２に記載のシリコン用鋳造装置。
【請求項４】
前記鋳型の外周部に配置された断熱部材をさらに備えており、該断熱部材の上に前記熱輻射体が配置されている請求項１乃至３のいずれかに記載のシリコン用鋳造装置。
【請求項５】
前記熱輻射体は、熱輻射率が０．７以上であり、且つ融点が１４００℃以上の材質からなる請求項１乃至４のいずれかに記載のシリコン用鋳造装置。
【請求項６】
複数の内壁面を有し、且つこれら複数の内壁面で囲まれた上部に開口を有する鋳型と、前記開口の周縁部に配置された、隣り合う前記内壁面同士の間の稜線部へ輻射熱を放射するための１以上の熱輻射体とを備えているシリコン用鋳造装置を準備する工程と、
前記鋳型内にシリコンの融液が入っている状態にする工程と、
前記熱輻射体に外部からの熱を吸収させて前記稜線部に位置している前記融液の表面に前記熱輻射体からの輻射熱を与えながら、前記融液を凝固させる工程と
を有するシリコンの鋳造方法。
【発明の詳細な説明】
【技術分野】
【０００１】
本発明は、シリコンのインゴットを作製するために用いられるシリコン用鋳造装置およびシリコンの鋳造方法に関する。
【背景技術】
【０００２】
従来から太陽電池素子を構成する半導体基板の一つとして多結晶シリコン基板が用いられている。多結晶シリコン基板は一般にキャスティング法と呼ばれる方法で製造される。このキャスティング法は、離型材を塗布したシリカなどから成る鋳型内に高温で加熱溶融させたシリコン融液を供給し鋳型底部から一方向凝固させたり、シリコン原料を鋳型内に入れて一旦溶融した後、鋳型底部から一方向凝固させたりして、インゴットを作製する方法である（例えば、下記の特許文献１を参照）。
【０００３】
キャスティング法によって作製されたインゴットは、その端部を除去した後に所望の大きさに切断してブロックにする。そして、このブロックを所望の厚みにスライスして、太陽電池素子を作製するための多結晶シリコン基板を得る。
【先行技術文献】
【特許文献】
【０００４】
【特許文献１】特開平２００５−１３２６７１号公報
【発明の概要】
【発明が解決しようとする課題】
【０００５】
上記キャスティング方法によって得られた多結晶シリコンのインゴットは、例えば図６（直方体状のインゴット２０の斜視図）および図７（ａ）（図６の切断面αで切断した際の断面図）に示すように、インゴット２０の上部周縁部２０ａおよび角部２０ｂにおいて顕著な肩だれが生じやすく、インゴット２０の中央部の高さＨ１と外縁の高さＨ２とに差が生じやすい。特に、鋳型の内壁にコーナー部がある場合は、高さＨ１とコーナー部に対応する部位の高さＨ２との差が大きくなる。このため、同一サイズの多結晶シリコン基板を得るためのインゴットの利用領域が減少するので、得られる多結晶シリコン基板の枚数が減少する。
【０００６】
前記した高さＨ１と高さＨ２との差が大きくなる原因としては、鋳型の開口における中央部に比べ鋳型の内壁面の方が冷えやすい傾向にあり、この傾向は特に鋳型の内壁にコーナー部がある場合はコーナー部において顕著になることから、シリコン融液の上部側が凝固する際に鋳型の内壁面近傍のシリコン融液が中央部側のシリコン融液よりもかなり前に凝固するからである。さらに、シリコンは凝固する際に膨張する性質を有しているので、図６（ａ）に示すように、インゴット２０における高さＨ１と高さＨ２との差が顕著になりやすい。
【０００７】
このため、例えば鋳型の外周部に加熱手段を設けて加熱することによって、鋳型の内壁面近傍のシリコン融液がすぐに凝固してしまうのを抑制することができるが、鋳型の外周部から加熱することによって、シリコン融液の凝固時間が長くなるので、生産性が悪くなる虞があった。また、この場合、加熱手段の温度条件を細かく制御する必要があることから、装置コストが高くなり、生産性が悪くなる虞があった。
【０００８】
本発明は上記課題に鑑みてなされたものであり、生産性が高くインゴットの中央部と外縁との高さの差を低減することのできる、シリコン用鋳造装置およびシリコンの鋳造方法
を提供することを主たる目的とする。
【課題を解決するための手段】
【０００９】
上記課題を解決するため、本発明の一形態に係るシリコン用鋳造装置は、複数の内壁面を有するとともにこれら複数の内壁面で囲まれた上部に開口を有する鋳型と、前記開口の周縁部に配置された、隣り合う前記内壁面同士の間の稜線部へ輻射熱を放射するための１以上の熱輻射体とを備えている。
【００１０】
また、本発明の一形態に係るシリコンの鋳造方法は、複数の内壁面を有し、且つこれら複数の内壁面で囲まれた上部に開口を有する鋳型と、前記開口の周縁部に配置された、隣り合う前記内壁面同士の間の稜線部へ輻射熱を放射するための１以上の熱輻射体とを備えているシリコン用鋳造装置を準備する工程と、前記鋳型内にシリコンの融液が入っている状態にする工程と、前記熱輻射体に外部からの熱を吸収させて前記稜線部に位置している前記融液の表面に前記熱輻射体からの輻射熱を与えながら、前記融液を凝固させる工程とを有する。
【発明の効果】
【００１１】
上記のシリコン用鋳造装置およびシリコンの鋳造方法によれば、シリコン融液の上部側が凝固する際に鋳型の内壁面近傍に位置するシリコン融液が鋳型の中央部に位置するシリコン融液よりもかなり前に凝固することを低減することができて、作製できたインゴットにおいて、鋳型の内壁面近傍と中央部とに位置する部位のインゴットの高さの差を小さくすることができる。
【図面の簡単な説明】
【００１２】
【図１】本発明の一実施形態に係るシリコン用鋳造装置の一例を模式的に示す断面図である。
【図２】図１における鋳型部分を模式的に示す斜視図である。
【図３】（ａ）〜（ｄ）は、それぞれ本発明の一実施形態に係るシリコン用鋳造装置に用いられる熱輻射体の一例の一部を示す斜視図である。
【図４】（ａ），（ｂ）は、それぞれ図２に示す鋳型部分の変形例を模式的に示す斜視図である。
【図５】本発明の他の実施形態に係るシリコン用鋳造装置に用いられる熱輻射体の一例を示す一部拡大模式図である。
【図６】直方体状のインゴットを模式的に説明する斜視図である。
【図７】（ａ），（ｂ）はそれぞれ図６における切断面（インゴットの上面における対角線上を切断する場合の切断面）αの断面図である。
【発明を実施するための形態】
【００１３】
以下に、本発明の実施形態に係るシリコン用鋳造装置およびシリコンの鋳造方法について図面を参照しながら詳細に説明する。なお、図面は模式的に示したものであるので、図面における各構成の形状、寸法比および位置関係等は適宜変更しうる。
【００１４】
＜シリコン用鋳造装置＞
シリコン用鋳造装置の基本的な構成は、図２に示すように、複数の内壁面２ａを有するとともにこれら複数の内壁面２ａで囲まれた上部に開口２ｂを有する鋳型２と、開口２ｂの周縁部に配置された、隣り合う内壁面２ａ同士の間の稜線部（コーナー部）２ｃへ輻射熱を放射するための１以上の熱輻射体８とを備えている。なお、熱輻射体８は鋳型２の上端から突出させて、ある程度の高さを有していることが鋳型２に対して輻射熱を好適に供給できるので望ましい。
【００１５】
次に、シリコン用鋳造装置の具体的構成例について説明する。図１に示すシリコン用鋳造装置Ａは、坩堝１、鋳型２、坩堝加熱手段３、離型材層４、鋳型加熱手段５、冷却手段６、断熱部材７および熱輻射体８を備えている。なお、図１，２では、シリコン融液１０が鋳型２内に入っている様子を示している。
【００１６】
坩堝１は、溶融部１ａ、保持部１ｂおよび注湯口１ｃを有する。溶融部１ａは、上部に開口１ｄを有しており、この開口１ｄに投入されたシリコン材料と、ドーパント源となる例えばホウ素を内部に保持して、これらを加熱溶融することによって溶融混合物であるシリコン融液を入れるものであって、鋳型２内に注湯するものである。溶融部１ａの材質としては、例えば、高純度の石英等が用いられる。また、溶融部１ａはグラファイト等からなる保持部１ｂで保持される。溶融部１ａの上方および周囲には坩堝加熱手段３が配置されている。坩堝加熱手段３としては、抵抗加熱式のヒータまたは誘導加熱式のコイル等を用いることができる。溶融部１ａの底部にはシリコン融液を注湯させる注湯口１ｃが設けられており、注湯口１ｃから鋳型２内にシリコン融液が注湯される。なお、この注湯口１ｃ部分を塞いで、溶融部１ａの上縁部にシリコン融液を鋳型２内へ注湯しやすく加工した注湯部を設けて、溶融部１ａを傾ける等して前記注湯部から鋳型２内にシリコン融液を注湯するように構成してもよい。
【００１７】
上述したように、図２に示す鋳型２は、複数の内壁面２ａを有するとともに、これら複数の内壁面２ａで囲まれた上部に開口２ｂを有し、開口２ｂの周縁部に配置された、隣り合う内壁面２ａ同士の間の稜線部２ｃつまりコーナー部を有している。例えば、鋳型２は底面と４つの内壁面２ａ（側面）とから形成されて、開口２ｂの形状は平面視して矩形状（正方形状を含む）をしている。
【００１８】
鋳型２は、坩堝１内で形成したシリコン融液を、開口２ｂによって受けるとともに、その内部においてこのシリコン融液１０を保持しつつ、下方から上方へ向けて一方向凝固させる役割を有する。この鋳型２は、例えば、黒鉛などのカーボン材、石英または溶融シリカ等から成る。
【００１９】
また、鋳型２の底面を含む内側表面には離型材層４が厚み０．１〜２．０ｍｍ程度に被覆されている。この離型材層４は、窒化珪素をポリビニルアルコール、ポリビニルブチラール、またはメチルセルロースなどの有機バインダーと溶剤とから構成される溶液中に混合・攪拌してスラリーとし、このスラリーを鋳型２の内側表面に塗布する方法などを採用することができる。
【００２０】
鋳型２の上方には、抵抗加熱式のヒータまたは誘導加熱式のコイル等からなる鋳型加熱手段５を配置している。これによって、鋳型２内に注湯されたシリコン融液１０を適度に加熱して、シリコン融液１０の表面を適度に加熱することで、下方から上方に向けた温度勾配をより正確に制御することができる。
【００２１】
また、鋳型２の下方には、注湯されたシリコン融液１０を下方から抜熱して冷却・固化するための金属板等から成る冷却手段６を設置している。冷却手段６は、中空の金属板等の内部に水またはガスを循環させる等の構造のものを用いることができる。また、冷却手段６は、鋳型２の底部に非接触の状態で近づけたり、接触させることで、シリコン融液１０が下方から冷却されるようにすることができる。
【００２２】
さらに、鋳型２の外周部には、鋳型２の側面からの抜熱を抑制するために断熱部材７を設けても良い。断熱部材７は耐熱性、断熱性等を考慮してカーボンフェルト等の材質が好ましい。
【００２３】
なお、上述した構成要素は、真空容器（不図示）内に配置して、不活性ガス等の還元雰囲気下でシリコン融液１０の形成、凝固等を行うようにすることが、不純物の混入および酸化を抑制する点で望ましい。
【００２４】
そして、鋳型２の開口２ｂにおける周縁部には、鋳型２の内壁面２ａの近傍に位置するシリコン融液１０の上部へ輻射熱を放射するための１以上の熱輻射体８を配置している。上記構成を備えることによって、シリコン融液１０の上部側が凝固する際に鋳型２の内壁面２ａ近傍に位置するシリコン融液１０が、鋳型２の中央部２ｄに位置するシリコン融液１０よりもかなり前に凝固することを低減することができる。また、図６に示すように、インゴット２０の上部周縁部２０ａにおける肩だれが生じることがなく、インゴット２０における鋳型２の内壁面２ａ近傍と中央部２ｄとに対応する部位の高さの差を小さくすることができる。また、特に図７（ｂ）に示すように、インゴット２０の角部２０ｂにおける顕著な肩だれが生じることがなく、インゴット２０の中央部における高さＨ１とインゴット２０の角部２０ｂにおける高さＨ２との差を小さくすることができる。
【００２５】
また、鋳型２の内壁面２ａ近傍に位置するシリコン融液１０の上部のみに輻射熱がより多く供給されることから、シリコン融液１０の凝固時間が長くなることを低減することができる。
【００２６】
また、鋳型２の開口２ｂの上方に鋳型加熱手段５が配置されることによって、鋳型加熱手段５が熱輻射体８に向けて熱が放射される。シリコン融液１０の上部を凝固させずにシリコン融液１０を下方から凝固させるために、鋳型加熱手段５はシリコン融液１０の上部を凝固させる時までシリコン融液１０の上部を加熱し続けている。そのため、鋳型２の開口２ｂの周縁部に配置された熱輻射体８は鋳型加熱手段５によって十分に加熱されて、熱輻射体８はシリコン融液１０に対して十分な輻射熱を供給することができる。
【００２７】
なお、鋳型加熱手段５は内部が中空のドーナツ状形状であってもよく、このような形状にすることによって、坩堝１から鋳型２にシリコン融液を注湯しやすくすることができる。また、鋳型２の稜線部２ｃの直上に鋳型加熱手段５を設置する必要はないので、鋳型加熱手段５を小型にすることができて、生産性を向上しつつ、鋳型２の稜線部２ｃと中央部２ｄとに位置するインゴット２０の高さの差、つまりインゴットの角部２０ｂにおける高さＨ２と中央部における高さＨ１との差を小さくすることができる。
【００２８】
熱輻射体８に用いられる材料としては、熱輻射率が０．７以上であり、融点が１４００℃以上の材質を用いることが好ましい。上記材質を使用することによって鋳型２の内壁面２ａ近傍へ輻射熱を効率よく放射することができて、また、熱輻射体８の劣化を低減することができる。このような材料としては、例えば、炭素繊維強化炭素材料（Ｃ／Ｃコンポジット）、炭素（Ｃ）、酸化マグネシウム（ＭｇＯ）、炭化シリコン（ＳｉＣ）、窒化ホウ素（ＢＮ）、炭化ホウ素（Ｂ４Ｃ）、窒化アルミニウム（ＡｌＮ）、窒化ガリウム（ＧａＮ）、ホウ化ジルコニウム（ＺｒＢ２）、炭化タングステン（ＷＣ）、珪化モリブデン（特に、Ｍｏ３Ｓｉ、Ｍｏ５Ｓｉ２またはＭｏＳｉ２で表されるもの）、ムライト（３Ａｌ２Ｏ３−２ＳｉＯ２）、スピネル（特にＡｌ２Ｏ３−２６％ＭｇＯ）、アルミナ−チタニア（特に、Ａｌ２Ｏ３−２．５％ＴｉＯ２、Ａｌ２Ｏ３−１３％ＴｉＯ２、Ａｌ２Ｏ３−２０％ＴｉＯ２またはＡｌ２Ｏ３−４０％ＴｉＯ２）などから選択される１種以上の材料が挙げられる。これら材料の内、特に好適な材料は炭素繊維強化炭素材料（Ｃ／Ｃコンポジット）であり、これを用いることによって、鋳型２の内壁面２ａ近傍へ輻射熱を効率よく放射することができて、熱輻射体８の劣化を低減することができる。
【００２９】
熱輻射体８の形状としては、図３（ａ）〜（ｄ）に示すように種々のものを用いることができる。なお、図３（ａ）〜（ｄ）には、鋳型２の開口２ｂにおける一辺に配置される
部位の一部または全体を図示したものである。
【００３０】
図２に示すように、熱輻射体８は鋳型２の開口２ｂの周縁部全領域に鋳型２の上面よりも高くなるような形状にしてもよい。鋳型２の上面を基準とした熱輻射体８の高さは１０〜４０ｍｍ程度、厚みは３〜１５ｍｍ程度であればよい。
【００３１】
図３（ａ）においては、熱輻射体８の高さｈ１が一定である。一方、図３（ｂ）〜（ｄ）のそれぞれに示すように、鋳型２の開口２ｂにおける周縁部の位置によって熱輻射体８の高さが異なるようにしてもよい。鋳型２の開口２ｂの一辺を見たときに、辺の中央に位置する熱輻射体８の高さｈ１よりも隣り合う内壁面２ａ同士の間の稜線部２ｃに対応する部位（辺の端部に位置する部位）の熱輻射体８の高さｈ１を高くすることが好ましい。このとき、図３（ｂ），（ｃ）に示すように、熱輻射体８の形状は鋳型２の開口２ｂの辺の端から中央に向かって階段状に高さが低くなるように形成されていてもよい。ここで、図３（ｂ）に示す熱輻射体８の中央部の高さｈ２は、鋳型２の上面を基準とした高さが１０ｍｍ未満であっても構わない。
【００３２】
また、図３（ｄ）に示すように、熱輻射体８の形状は鋳型２の開口２ｂの辺の端から中央に向かって連続的に高さが低くなるように形成されていてもよい。
【００３３】
上記の構成によれば、鋳型２の内壁面２ａの中でもより冷えやすく、またインゴットの高さがより低くなる可能性の高い稜線部２ｃに輻射熱をより多く供給できることから、鋳型２の稜線部２ｃと中央部２ｄとに位置するインゴットの高さの差を小さくすることができる。また、熱輻射体８の高さが一定な形態と比べて必要以上にシリコン融液１０に放射される輻射熱を減らすことができるため、シリコン融液１０の凝固時間を低減することができる。
【００３４】
また、図４（ａ），（ｂ）に示すように、熱輻射体８は鋳型２の開口２ｂにおける周縁部の一部領域のみに鋳型２の上面よりも高くなるような形状のものを採用してもよい。
【００３５】
特に図４（ａ）に示すように、鋳型２の開口２ｂの一辺を見たときに、辺の中央に熱輻射体８を設けずに、稜線部２ｃに対応する辺の端の部位のみに熱輻射体８を設けることが好ましい。これにより、鋳型２の内壁面２ａの中でもより冷えやすく、またインゴットの高さがより低くなる可能性の高い稜線部２ｃに輻射熱をより多く供給できることから、稜線部２ｃと中央部２ｄとに位置するインゴットの高さの差を小さくすることができる。また、鋳型２の開口２ｂにおける周縁部全領域に熱輻射体８を設けた形態と比べて必要以上にシリコン融液１０に放射される輻射熱を減らすことができるため、シリコン融液１０の凝固時間を低減することができる。
【００３６】
また、熱輻射体８はリング状に一体で形成されてもよい。この場合、熱輻射体８の取り扱いが容易となり、熱輻射体８を簡単に設置することができる。
【００３７】
また、熱輻射体８は一体ではなく複数の構成部材に分割して形成してもよい。この場合、熱輻射体８が劣化した場合でも劣化した構成部材のみ交換すればよいため、熱輻射体８の使用頻度を多くすることができて、生産性を向上させることができる。例えば、鋳型２の開口２ｂが矩形状の場合、各辺に該当する４つの熱輻射体８を配置してもよい。
【００３８】
この場合、例えば図５に示すように、各熱輻射体８の一方の端部には、上側が凹部形状となる上切り込み８ａを設けて、他方の端部には下側に凹部形状となる下切り込み８ｂを設けることによって、隣接する熱輻射体８同士を図示のように、上切り込み８ａと下切り込み８ｂとを互いに嵌合させて組み合わせることができる。このため各熱輻射体８の厚み
を薄くしても熱輻射体８同士が支え合うことによって、鋳型２に対してこれら熱輻射体８を安定して配置することができて、熱輻射体８の部材コストを低減することができる。
【００３９】
また、熱輻射体８が鋳型２の開口２ｂにおける周縁部の一部領域のみに鋳型２の上面よりも高くなるような形状の場合においても、図４（ｂ）に示すように、鋳型２の上面よりも低くなるような領域を設けることによって、上記構造を採用することができる。
【００４０】
また、図１に示すように、熱輻射体８は鋳型２に接触しないように配置されることが好ましい。上記構成とすることによって冷却手段６で冷却されている鋳型２によって熱輻射体８の温度が低下することを軽減できて、鋳型２の内壁面２ａ近傍へ輻射熱を効率よく放射することができる。熱輻射体８と鋳型２との距離は３〜１５ｍｍ程度設ければよい。
【００４１】
また、鋳型２の外周部に配置された断熱部材７の上に熱輻射体８が配置されることが好ましい。上記構成とすることによって、熱輻射体８の温度が低下することを軽減できて、鋳型２の内壁面２ａ近傍へ輻射熱を効率よく放射することができる。断熱部材７の上面の高さは、鋳型２の上面の高さと同じでもよく、鋳型２の上面の高さよりも若干低くても構わない。また、熱輻射体８が配置される領域の断熱部材７に凹部を設けて、その凹部に熱輻射体８を配置することによって熱輻射体８を安定して配置することができる。
【００４２】
また、上記説明においては、図２に示すように、熱輻射体８の放射面８ｃは鋳型２の内壁面２ａに対して平行に設けられているが、これに限定する必要はなく、熱輻射体８の放射面８ｃが鋳型２内部に向けて傾けた形状であっても構わない。上記構造とすることによって、シリコン融液１０と鋳型２の内壁面２ａとの界面付近に効率よく輻射熱を放射することができて、鋳型２の内壁面２ａ近傍と中央部２ｄとに位置するインゴットの高さの差を小さくすることができる。
【００４３】
また、熱輻射体８の表面形状は、特に限定されないが、粗面状であることが好ましい。なぜなら、熱輻射体８の表面を粗面状とすることによって、熱輻射体８に入射される熱の吸収率を向上させることができ、輻射熱をより多く供給できることから、鋳型２の内壁面２ａ近傍と中央部２ｄとに位置するインゴットの高さの差を小さくすることができる。
【００４４】
＜シリコンの鋳造方法＞
本実施形態のシリコンの鋳造方法は、図１，２に示すように、複数の内壁面２ａを有し、且つこれら複数の内壁面２ａで囲まれた上部に開口２ｂを有する鋳型２と、開口２ｂの周縁部に配置された、隣り合う内壁面同士の間の稜線部２ｃへ輻射熱を放射するための１以上の熱輻射体８とを備えているシリコン用鋳造装置Ａを準備する工程と、鋳型２内にシリコン融液１０が入っている状態にする工程と、熱輻射体８に外部からの熱を吸収させて稜線部２ｃに位置しているシリコン融液１０の表面に熱輻射体８からの輻射熱を与えながら、融液を凝固させる工程とを備えている。
【００４５】
以下に、図１に示すシリコン用鋳造装置Ａを用いて、シリコンの鋳造方法について説明する。
【００４６】
まず、シリコン融液を準備する工程として、坩堝１の内部に所定量のシリコン材料とドーパント源とを保持する。なお、ドーパント源はｐ型シリコンを作製する場合にはホウ素を使用し、ｎ型シリコンを作製する場合にはリンを使用する。そして、坩堝加熱手段３によって、シリコン材料とドーパント源とを溶融して、溶融混合物つまりドーパント源を含有したシリコン融液を形成する。
【００４７】
次に、鋳型２内にシリコン融液１０が入っている状態にする工程として、所定の温度に
調整したシリコン融液を、予め加熱されていた鋳型２に注湯する。なお、鋳型２は９〜１２ｋＰａに減圧したアルゴン（Ａｒ）雰囲気中に置かれ、シリコンの融点と同程度か若干低い温度、例えば、融点を数十〜数百℃程度下回る温度となるまで加熱されていればよい。例えば、坩堝１および鋳型２は所定領域に移動させて、坩堝１から鋳型２にシリコン融液を注湯すればよい。
【００４８】
次に、鋳型２内のシリコン融液１０を凝固させる工程について説明する。この凝固工程は、シリコン融液１０を鋳型加熱手段５によって上部から加熱しつつ、冷却手段６によって下方から冷却する。これにより、鋳型２の底部から上部にかけて正の温度勾配を付けて、底部から上部への一方向に向かって、順次、シリコン融液１０を凝固させることができる。このとき、鋳型２の開口２ｂの周縁部に配置された熱輻射体８は鋳型２の予熱時から鋳型加熱手段５によって加熱されているため、熱輻射体８は外部からの熱を吸収することになる。そして、鋳型２の内壁面２ａの近傍に位置しているシリコン融液１０の表面に熱輻射体８からの輻射熱を与えながらシリコン融液１０を凝固させる。
【００４９】
上記方法によって、シリコン融液１０の上部側が凝固する際に鋳型２の内壁面２ａ近傍に位置するシリコン融液１０が鋳型２の中央部２ｄに位置するシリコン融液１０よりもかなり前に凝固することを低減することができて、鋳型２の内壁面２ａ近傍と中央部２ｄとに位置するインゴットの高さの差を小さくすることができる。また、鋳型２の内壁面２ａ近傍に位置するシリコン融液１０の上部のみに輻射熱がより多く供給されることから、シリコン融液１０の凝固時間が長くなることを低減することができる。
【００５０】
また、鋳型２の特に稜線部２ｃに位置しているシリコン融液１０の表面に熱輻射体８からの輻射熱を与えながら、シリコン融液１０を凝固させることによって、鋳型２の内壁面２ａの中でもより冷えやすく、またシリコンインゴットの高さがより低くなる可能性の高い稜線部２ｃに輻射熱をより多く供給できることから、稜線部２ｃと中央部２ｄとに位置するインゴットの高さの差を小さくすることができる。
【００５１】
このような凝固工程を経て、シリコン融液１０が完全に凝固し、冷却することで図７（ｂ）に示すようなインゴット２０が作製できる。
【００５２】
なお、本発明は上記実施形態に限定されるものではなく、本発明の範囲内で多くの修正および変更を加えることが出来る。
【００５３】
例えば、上記説明においては坩堝１内でシリコン融液を形成したが、鋳型２内にシリコン材料を入れて加熱溶融するようにしてシリコン融液１０を形成しても構わない。
【００５４】
また、鋳型２の側部からの凝固を低減させて、一方向凝固性を高めるために、鋳型２の外周部にヒータを設けても構わない。このような場合においても、鋳型２の周縁部２ｃに熱輻射体８を配置したことによって、シリコン融液１０の上部側が凝固する際に外周部に設けたヒータをＯＦＦにすることができるため、多結晶シリコンインゴット作製に必要な電力量を削減でき、生産性を向上することができる。
【実施例】
【００５５】
以下に、より具体的な実施例について説明する。なお、図１，２，３，７を参照するものとする。
【００５６】
まず、石英からなる坩堝１に１５０ｋｇのシリコン材料とホウ素からなるドーパント源とを投入し、坩堝加熱手段３によって、シリコン材料とドーパント源とを溶融し、シリコン融液を形成した。
【００５７】
次に、底面と４つの内壁面２ａとから形成され、上部の開口２ｂの形状が四角形の形を有している黒鉛製の鋳型２と、鋳型２の外周部にカーボンフェルトからなる断熱部材７と、断熱部材７の上に炭素繊維強化炭素材料（Ｃ／Ｃコンポジット）からなる熱輻射体８とを鋳型２の開口２ｂを囲うように設けて、鋳型加熱手段５によって鋳型２を約１０００℃に加熱した。このとき、鋳型２と同様に熱輻射体８も加熱した。そして、加熱された鋳型２に坩堝１からシリコン融液を注湯して、鋳型２内のシリコン融液１０の表面が凝固しないように鋳型加熱手段５で加熱しながら、冷却手段によってシリコン融液１０を下方から上方に向けて一方向凝固させた。
【００５８】
このようにして、試料１〜試料３の多結晶シリコンのインゴット２０を作製した。各試料の製法における相違は、熱輻射体８の有無または形状における相違であり、具体的には以下の通りとした。
【００５９】
試料１の場合は、熱輻射体８を設けずにインゴット２０を作製した。
【００６０】
試料２の場合は、鋳型２の開口２ｂにおける一辺に設けられる形状が、図３（ａ）に示すような高さｈ１が一定の熱輻射体８を使用して、インゴット２０を作製した。熱輻射体８は鋳型２の上面よりも高く、熱輻射体８の高さｈ１は４０ｍｍとし、鋳型２の上面を基準とした高さを３０ｍｍとした。また、熱輻射体８の厚みｄは１０ｍｍとし、熱輻射体８と鋳型２との距離は５ｍｍとした。
【００６１】
試料３の場合は、鋳型２の開口２ｂにおける一辺に設けられる形状が、図３（ｂ）に示す段差を有する熱輻射体８を使用して、インゴット２０を作製した。熱輻射体８は、鋳型２の開口２ｂにおける一辺を見たときに、中央に位置する部分は鋳型２の上面と同じ高さであり、熱輻射体８の高さｈ２は１０ｍｍとした。また、端に位置する部分は鋳型２の上面よりも高く、熱輻射体８の高さｈ１は４０ｍｍとし、鋳型２の上面を基準とした高さを３０ｍｍとした。また、鋳型２の上面よりも高い部分の幅は鋳型２の稜線部２ｃから２００ｍｍとした。また、熱輻射体８の厚みｄは１０ｍｍとし、熱輻射体８と鋳型２との距離は５ｍｍとした。
【００６２】
試料１〜試料３のそれぞれについて１０回インゴット２０を作製して、インゴット２０の底部から最も低い位置にある頭部までの高さ（図７に示すＨ２）を測定して１０回の平均値を求めるとともに、試料１と試料２との差、および試料１と試料３との差を評価した。
【００６３】
また、試料１〜試料３のそれぞれについて凝固するまでにかかった凝固時間も測定して、１０回の平均値を求めるとともに、試料１と試料２との差、および試料１と試料３との差を評価した。
【００６４】
試料２および試料３（図７（ｂ）のインゴット２０）は、いすれも試料１（図７（ａ）のインゴット２０）と比較して、インゴット２０の底部から最も低い位置にある頭部までの高さ（図７に示すＨ２）が１０ｍｍ高いことが確認された。
【００６５】
また、試料２は、試料１と比較して凝固時間が２０分長くなったが、試料３では、試料１と比較して凝固時間が同等であることが確認された。
【符号の説明】
【００６６】
１    ：坩堝
１ａ  ：溶融部
１ｂ  ：保持部
１ｃ  ：注湯口
１ｄ  ：開口
２    ：鋳型
２ａ  ：内壁面
２ｂ  ：開口
２ｃ  ：稜線部
２ｄ  ：中央部
３    ：坩堝加熱手段
４    ：離型材層
５    ：鋳型加熱手段
６    ：冷却手段
７    ：断熱部材
８    ：熱輻射体
８ａ  ：上切り込み
８ｂ  ：下切り込み
１０  ：シリコン融液
２０  ：インゴット
２０ａ：上部周縁部
２０ｂ：角部
Ａ  ：シリコン用鋳造装置
【図１】
2014141360.tif 000003
【図２】
2014141360.tif 000004
【図３】
2014141360.tif 000005
【図４】
2014141360.tif 000006
【図５】
2014141360.tif 000007
【図６】
2014141360.tif 000008
【図７】
2014141360.tif 000009